FR 3048812 A1 20170915 FR 1652044 A 20160311 1 Câble électrique destiné à être enterré La présente invention se rapporte à un câble électrique destiné à être 5 enterré. Elle s'applique typiquement, mais non exclusivement, aux domaines des câbles électriques d'énergie à basse tension (notamment inférieure à 6kV), à moyenne tension (notamment de 6 à 45-60 kV) ou à haute tension (notamment supérieur à 60 kV, et pouvant aller jusqu'à 800 kV), qu'ils soient 10 à courant continu ou alternatif. Les câbles d'énergie à moyenne tension de l'art antérieur comprennent typiquement au moins un conducteur électrique allongé entouré par la succession de couches suivantes : une première couche semi-conductrice, une couche électriquement isolante, une deuxième couche semi-conductrice, un 15 écran métallique, et une gaine polymérique de protection. Ils peuvent être classiquement enterrés, et à ce titre différentes précaution doivent être prises pour ne pas endommager ce type de câble. A ce titre, l'enterrement de ces câbles de l'art antérieur doit suivre une méthode d'ensevelissement très contraignante comprenant un enterrement à 20 une profondeur minimum, un type de matériau de recouvrement très spécifique pour ne pas endommager le câble avec une pression trop importante, tel que notamment du sable. En outre, il est bien connu que ce type de câble présente également un niveau de perte électrique relativement importante. Notamment la perte 25 d'intensité maximale admissible en régime permanent du câble peut aller jusqu'à 10%. Le but de la présente invention est de pallier les inconvénients des techniques de l'art antérieur en proposant un câble électrique avec une structure permettant d'être enterré facilement, évitant notamment les 30 contraintes liées au procédé d'enterrement courant, tout en limitant de façon significative les pertes électriques. La présente invention a pour objet un câble électrique comprenant : 3048812 2 - au moins un conducteur électrique allongé entouré par une couche électriquement isolante, - une première gaine polymérique de protection entourant la couche électriquement isolante, caractérisé en ce que le câble électrique comprend en outre une deuxième gaine polymérique de protection entourant la première gaine polymérique de protection. Grâce à l'invention, la deuxième gaine polymérique de protection de l'invention permet avantageusement de limiter de façon significative les pertes électriques dans le câble de l'invention, tout en facilitant son installation dans le sol afin d'être enterré. L'installation du câble électrique de l'invention dans une tranchée peut se faire de manière très simple, en utilisant directement le matériau de remblais qui a été sortie pour creuser la tranchée, sans avoir notamment besoin de sable pour recouvrir le câble électrique. Dans la présente invention, on entend par « gaine polymérique » ou « couche polymérique » une gaine ou couche comprenant au moins un polym ère. La deuxième gaine La deuxième gaine de protection de l'invention peut comprendre au moins deux couches, et plus particulièrement une première couche polymérique, dite « couche interne » entourée par une deuxième couche polymérique, dite « couche externe », la première couche étant différente de la deuxième couche. De préférence, ladite première couche peut être une couche non réticulée, ou en d'autres termes une couche thermoplastique. Plus particulièrement, ladite première couche peut être obtenue à partir d'au moins un polymère thermoplastique. Ladite deuxième couche peut être une couche non réticulée, ou en 30 d'autres termes une couche thermoplastique. Plus particulièrement, ladite deuxième couche peut être obtenue à partir d'au moins un polymère therm oplastique. 3048812 3 Dans la présente invention, on entend par « couche non réticulée » une couche dont le taux de gel selon la norme ASTM D2765-01 (extraction au xylène) est d'au plus 20%, de préférence d'au plus 10%, de préférence d'au plus 5%, et de façon particulièrement préférée de 0%. 5 Dans un mode de réalisation particulier, la deuxième couche de la deuxième gaine de protection est directement en contact physique avec la première couche de la deuxième gaine de protection. Plus particulièrement, les première et deuxième couches de la deuxième gaine de protection peuvent être fabriquées par un procédé 10 classique d'extrusion, que ce soit de façon concomitante (on parle alors de coextrusion), successive (on parle alors d'extrusion en tandem), ou en reprise (on parle alors d'extrusion en deux étapes distinctes). La première couche 15 La première couche polymérique de la deuxième gaine peut comprendre au moins un premier polymère d'oléfine. Dans la présente invention, on entend par « polymère d'oléfine » tout type de polymère bien connu de l'homme du métier tel que homopolymère ou copolymère d'oléfine (e.g. copolymère séquence, copolymère statistique, 20 terpolym ère, ..etc). De préférence, le polymère d'oléfine est un polymère du type thermoplastique. Un polymère d'oléfine est classiquement un polymère obtenu à partir d'au moins un monomère d'oléfine. 25 De préférence, le polymère d'oléfine peut être un polymère d'éthylène, ou en d'autres termes un polymère obtenu à partir d'au moins un monomère d'éthylène. Ledit premier polymère d'oléfine peut avoir avantageusement une densité strictement inférieure à 0,935 g/cm3, et de préférence inférieure ou 30 égale à 0,925 g/cm3. De préférence, la densité du premier polymère est d'au moins 0,910 g/cm3. 3048812 4 Dans la présente invention, la densité d'un polymère peut être classiquement mesurée selon la norme ISO 1183 (à une température de 23 °C). Le premier polymère d'oléfine peut avoir avantageusement un indice 5 de fluidité (MFI) allant de 0,1 à 5,0 g/10min, et de préférence de 0,5 à 2,5 g/10min. Dans la présente invention, l'indice de fluidité, connu en anglais sous le sigle MFI pour « Melt Flow Index » ou sous le sigle MFR pour « Melt Flow Rate », est exprimé en gramme/10 minutes (g/10min), selon la norme ASTM 10 D 1238 à 190°C/2,16 kg. La température (i.e. 190°C) et le poids (i.e. 2,16 kg) mentionnés selon la norme ASTM D 1238 font respectivement références à la température du fourreau et de la filière de l'appareil de mesure, et à la masse totale du piston avec charge qui appuie sur la matière à mesurer pour la pousser à travers la 15 filière dudit appareil. Selon un mode de réalisation particulier de l'invention, la première couche peut comprendre plus de 50% en poids du premier polymère d'oléfine, de préférence au moins 70% en poids du premier polymère d'oléfine, par rapport au poids total de la première couche. 20 A titre d'exemple, le premier polymère d'oléfine peut être choisi parmi un polyéthylène linéaire basse densité (LLDPE); un polyéthylène très basse densité (VLDPE); un polyéthylène basse densité (LDPE) ; et un de leurs mélanges. Dans un mode de réalisation particulier, la première couche 25 polymérique peut comprendre en outre au moins un agent lubrifiant. L'agent lubrifiant permet avantageusement à la deuxième gaine de protection de limiter son adhérence autour de la couche sur laquelle elle est déposée (i.e. limiter le caractère collant de la première couche de la deuxième gaine de protection), et notamment sur la surface extérieure de la première gaine de protection, afin de pouvoir être facilement pelable lors de l'installation du câble électrique. A titre d'exemple, l'agent lubrifiant peut être choisi parmi un polysiloxane, un acide gras ou un de ses dérivés, et un de leurs mélanges. 3048812 5 Le polysiloxane peut être plus particulièrement un polyorganosiloxane, tel que le polydiméthylsiloxane (PDMS). Le dérivé d'acide gras peut être plus particulièrement un acide d'amide gras, tel que le stéaryl érucamide, l'éthylène bisoléamide ou l'éthylène-bis5 stéaram ide. La première couche de la deuxième gaine de protection peut comprendre entre 0,1% et 10,0% en poids d'agent lubrifiant, et de préférence entre 1,0 et 5,0% en poids d'agent lubrifiant, par rapport au poids total de la première couche. 10 La première couche de la deuxième gaine de protection peut en outre comprendre une ou plusieurs charges. La charge de la première couche peut être une charge minérale ou organique. Elle peut être une charge ignifugeante et/ou une charge inerte (ou charge non combustible). 15 A titre d'exemple, la charge ignifugeante peut être une charge choisie parmi des charges hydratées, des charges halogénées, des oxydes de métalloïde, et un de leurs mélanges. Les charges hydratées peuvent être des hydroxydes métalliques, tels que par exemple le dihydroxyde de magnésium (MDH) ou le trihydroxyde 20 d'aluminium (ATH). Les charges halogénées peuvent être par exemple des composés chlorés et bromés. Les oxydes de métalloïde peuvent être par exemple le trioxyde d'antimoine. 25 La charge inerte peut être, quant à elle, de la craie, du talc, de l'argile (e.g. le kaolin), du noir de carbone, ou des nanotubes de carbone. La première couche peut comprendre au moins 1% en poids de charge(s), de préférence au moins 10% en poids de charge(s), et de préférence au plus 50% en poids de charge(s), par rapport au poids total de la 30 première couche. La première couche de la deuxième gaine de protection peut en outre comprendre un ou plusieurs additifs. 3048812 6 La première couche peut comprendre une quantité d'additif(s) allant 0,1 à 20 % en poids par rapport au poids total de la première couche. Les additifs sont bien connus de l'homme du métier et peuvent être par exemple choisis parmi : 5 - des agents de protection, tels que des antioxydants, des anti-UV, des anti-cuivre, des agents anti-arborescences d'eau, - des agents de mise en oeuvre, tels que des plastifiants, des lubrifiants, des huiles, - des agents compatibilisants, 10 - des agents de couplage, - des pigments, des colorants, - des catalyseurs de réticulation, et - un de leurs mélanges. Dans un mode de réalisation particulier, la première couche peut avoir 15 une épaisseur de 0,1 à 2 millimètres (mm), et de préférence de 0,2 à 1,5 mm. La deuxième couche La deuxième couche polymérique de la deuxième gaine peut comprendre au moins un deuxième polymère d'oléfine, différent du premier 20 polymère d'oléfine. Ledit deuxième polymère d'oléfine peut avoir avantageusement une densité supérieur ou égale à 0,935 g/cm3, et de préférence supérieure ou égale à 0,940 g/cm3. De préférence, la densité du deuxième polymère est d'au plus 0,960 g/cm3. 25 Le deuxième polymère d'oléfine peut avoir avantageusement a un indice de fluidité (MFI) allant de 0,1 à 5,0 g/10min, et de préférence de 0,6 à 1,4 g/10min. Selon un mode de réalisation particulier de l'invention, la deuxième couche peut comprendre plus de 50% en poids du deuxième polymère 30 d'oléfine, de préférence au moins 70% en poids du deuxième polymère d'oléfine, par rapport au poids total de la deuxième couche. 3048812 7 A titre d'exemple, le deuxième polymère d'oléfine peut être choisi parmi un polyéthylène moyenne densité (MDPE); un polyéthylène haute densité (HDPE); et un de leurs mélanges. La deuxième couche de la deuxième gaine de protection peut en outre 5 comprendre une ou plusieurs charges. La charge de la deuxième couche peut être une charge minérale ou organique. Elle peut être une charge ignifugeante et/ou une charge inerte (ou charge non combustible). A titre d'exemple, la charge ignifugeante peut être une charge choisie 10 parmi des charges hydratées, des charges halogénées, des oxydes de métalloïde, et un de leurs mélanges. Les charges hydratées peuvent être par exemple des hydroxydes métalliques, tels que le dihydroxyde de magnésium (MDH) ou le trihydroxyde d'aluminium (ATH). 15 Les charges halogénées peuvent être par exemple des composés chlorés et bromés. Les oxydes de métalloïde peuvent être par exemple le trioxyde d'antimoine. La charge inerte peut être, quant à elle, de la craie, du talc, de l'argile 20 (e.g. le kaolin), du noir de carbone, ou des nanotubes de carbone. La deuxième couche peut comprendre au moins 1% en poids de charge(s), de préférence au moins 10% en poids de charge(s), et de préférence au plus 50% en poids de charge(s), par rapport au poids total de la deuxième couche. 25 La deuxième couche de la deuxième gaine de protection peut en outre comprendre un ou plusieurs additifs. La deuxième couche peut comprendre une quantité d'additif(s) allant 0,1 à 20 % en poids par rapport au poids total de la deuxième couche. Les additifs sont bien connus de l'homme du métier et peuvent être 30 par exemple choisis parmi : - des agents de protection, tels que des antioxydants, des anti-UV, des anti-cuivre, des agents anti-arborescences d'eau, 3048812 8 - des agents de mise en oeuvre, tels que des plastifiants, des lubrifiants, des huiles, - des agents compatibilisants, - des agents de couplage, 5 - des pigments, des colorants, - des catalyseurs de réticulation, et - un de leurs mélanges. Dans un mode de réalisation particulier, la deuxième couche peut avoir une épaisseur au moins 1,5 fois plus importante, de préférence au moins 2 10 fois plus importante, et de préférence au moins 3 fois plus importante, que l'épaisseur de la première couche. A titre d'exemple, l'épaisseur de la deuxième couche peut aller de 0,3 à 6 millimètre (mm), et de préférence de 0,5 à 2 m m. 15 Le câble électrique L'invention trouve une application particulièrement avantageuse, mais non exclusive, dans le domaine des câbles d'énergie ou de télécommunication destinés à être enterré dans le sol. 20 Dans un mode de réalisation particulièrement préféré, le câble électrique de l'invention peut en outre comprendre : - une première couche semi-conductrice entourant le conducteur électrique allongé, et étant entourée par la couche électriquement isolante, - une deuxième couche semi-conductrice entourant la couche 25 électriquement isolante, - un écran métallique entourant la deuxième couche semi-conductrice, la première gaine de protection entourant l'écran métallique. Plus particulièrement, l'ensemble constitué par la première couche semi-conductrice, la couche électriquement isolante et la deuxième couche 30 semi-conductrice forme une isolation dite « tricouche », notamment typique des câbles électriques à moyenne tension et à haute tension. Le câble électrique de l'invention peut comprendre un ou plusieurs conducteur(s) électrique(s) allongé(s). 3048812 9 Le conducteur électrique du câble de l'invention peut être un monoconducteur tel que par exemple un fil métallique, ou un multiconducteur tel qu'une pluralité de fils métalliques, torsadés ou non. Le conducteur électrique allongé peut être réalisé à partir d'un 5 matériau métallique notamment choisi parmi l'aluminium, un alliage d'aluminium, du cuivre, un alliage de cuivre, et une de leurs combinaisons. La section nominale du conducteur électrique peut aller de 0,5 mm2 à plus de 1200 mm2, et de préférence de 50 mm2 à 240 mm2. La section nominale du conducteur électrique peut notamment être définie selon la 10 norme I EC 60228 (2004), De préférence, l'ensemble des couches du câble électrique de l'invention qui sont disposées autour du conducteur électrique allongé, sont positionnées coaxialement audit conducteur électrique. La deuxième gaine de protection de l'invention entoure un ensemble 15 de couches bien connues de l'homme du métier, tel que notamment la première couche semi-conductrice lorsqu'elle existe, la couche électriquement isolante, la deuxième couche semi-conductrice lorsqu'elle existe, l'écran métallique lorsqu'il existe, et la première gaine de protection. Dans la présente invention, on entend par « couche électriquement 20 isolante » ou « composition électriquement isolante » une couche ou une composition dont la conductivité électrique peut être inférieure ou égale à 1.10-9 S/m (siemens par mètre), et de préférence d'au plus 1.10-10 S/m (à 25°C). Dans la présente invention, on entend par « couche semi-conductrice » 25 ou « composition semi-conductrice » une couche ou une composition dont la conductivité électrique peut être d'au moins 1.10-9 S/m (siemens par mètre), de préférence d'au moins 1.10-3 S/m, et de préférence peut être inférieure à 1.103 S/m (à 25°C). Dans un mode de réalisation particulier, les première et deuxième 30 couches semi-conductrices (lorsqu'elles existent) et la couche électriquement isolante sont des couches polymériques, et de préférence des couches polymériques réticulées par des techniques bien connues de l'homme du métier. 3048812 10 Dans la présente invention, une couche dite « réticulée » peut être facilement caractérisée par la détermination de son taux de gel selon la norme ASTM D2765-01. Plus particulièrement, ladite couche réticulée peut avoir avantageusement un taux de gel, selon la norme ASTM D2765-01 (extraction 5 au xylène), d'au moins 50%, de préférence d'au moins 70%, de préférence d'au moins 80%, et de façon particulièrement préférée d'au moins 90%. Les première et deuxième couches semi-conductrices (lorsqu'elles existent) et la couche électriquement isolante peuvent être obtenue à partir d'au moins un polymère d'oléfine, notamment à partir d'au moins un polymère 10 d'éthylène. L'écran métallique (lorsqu'il existe) peut être une couche métallique classique destinée à raccorder le câble électrique à la terre et/ou à le protéger. La première gaine de protection est une couche polymérique, et de préférence une couche non réticulée. 15 La première gaine de protection peut être obtenue à partir d'au moins un polymère d'oléfine, notamment à partir d'au moins un polymère d'éthylène. A titre d'exemple, ledit polymère d'oléfine peut être choisi parmi un polyéthylène moyenne densité (MDPE); un polyéthylène haute densité (HDPE); et un de leurs mélanges. 20 La première gaine de protection peut comprendre des charges et/ou additifs tels que décrits dans la deuxième gaine de protection. Dans un mode de réalisation particulier, la première gaine de protection peut comprendre au moins deux couches, notamment au moins deux couches non réticulées. 25 Les première et deuxième couches semi-conductrices (lorsqu'elles existent), la couche électriquement isolante, et la première gaine de protection peuvent être des couches extrudées par des techniques bien connues de l'homme du métier. Un autre objet de l'invention concerne un dispositif électrique, destiné 30 notamment à être enterré, comprenant au moins moins deux câbles électriques selon l'invention, et de préférence au moins trois câbles électriques selon l'invention. Les câbles constitutifs dudit dispositif électrique peuvent être avantageusement torsadés entre eux. On parle alors d'assemblage par 3048812 11 torsade. L'assemblage par torsade est réalisé autour de l'axe longitudinal du dispositif électrique formé par l'ensemble des câbles électriques de l'invention. D'autres caractéristiques et avantages de la présente invention apparaîtront à la lumière de la description d'exemples non limitatifs d'un câble 5 électrique selon l'invention, faits en référence aux figures. La figure 1 représente une vue schématique en coupe transversale d'un câble électrique conforme à l'invention. Pour des raisons de clarté, seuls les éléments essentiels pour la compréhension de l'invention ont été représentés de manière schématique, et 10 ceci sans respect de l'échelle. Le câble électrique à moyenne tension, illustré dans la figure 1, comprend un élément conducteur 1 central allongé, notamment en cuivre ou en aluminium, comprenant une pluralité de fils métalliques, d'une section nominale de 240 mm2. 15 Le câble électrique comprend en outre plusieurs couches disposées successivement et coaxialement autour de cet élément conducteur 1, à savoir : - une première couche 2 semi-conductrice dite « couche semiconductrice interne », obtenue à partir d'une composition semi-conductrice 20 commercialisée par la société Dow Chemicals sous la référence HFDK-0586BK, - une couche 3 électriquement isolante, obtenue à partir d'une composition électriquement isolante commercialisée par la société Boréalis sous la référence LS4201S, - une deuxième couche 4 semi-conductrice dite « couche sem i25 conductrice externe », obtenue à partir d'une composition semi-conductrice commercialisée par la société Dow Chemicals sous la référence HFDA-0792BK, - un écran métallique 5 de mise à la terre, du type bande d'aluminium commercialisée par la société Amcor sous la référence Aluthène 150V, - une première gaine de protection 6, obtenue à partir d'un polymère 30 d'éthylène haute densité commercialisé par la Dow Chemicals sous la référence DGDK-6862NT dans lequel des additifs et charges ont été classiquement ajoutés, et - une deuxième gaine de protection 7 conforme à l'invention. 3048812 12 La deuxième gaine de protection 7 comprend : - une première couche 7a dont un exemple de composition est donné dans le tableau 1 ci-après, et - une deuxième couche 7b dont un exemple de composition est donné 5 dans le tableau 2 ci-après, la première couche 7a étant directement en contact physique avec la deuxième couche 7b. Les couches 2, 3, 4 sont des couches classiques, extrudées et réticulées par des techniques bien connues de l'homme du métier. La première gaine de protection est une couche classique, non 10 réticulée et extrudée par des techniques bien connues de l'homme du métier. Les couches 7a et 7b selon l'invention sont des couches non réticulées (i.e. couches thermoplastiques), extrudées par des techniques bien connues de l'homme du métier. 15 Exemple de réalisation Composés de la % en poids par rapport Références commerciales première couche de la au poids total de la deuxième gaine première couche LLDPE 81,5 LL1001XV de chez Exxon Mobil, avec une densité de 0,918 g/cm3 et un MFI de 1g/10min Charge inerte 15,0 Cacolin 80 de chez JM Polymers (craie sous forme de mélange-maître) Agent lubrifiant 3,5 AA HDPE MS de chez Polytechs (polysiloxane sous forme de mélange- maître (HDPE) : 10% en poids de polysiloxane par rapport au poids total de mélange-maître) 3048812 13 Tableau 1 Composés de la % en poids par rapport Références commerciales deuxième couche de la deuxième gaine au poids total de la deuxième couche HDPE 91,0 DGDK-6862NT de chez DOW Chemicals, avec une densité de 0,941 g/cm3 et un MFI de 0,80 g/10min Colorant 5,0 DFDK-6010BK de chez DOW Chemicals (noir de carbone et antioxydants sous forme de mélange maître (polyéthylène) : 42% en poids de noir de carbone par rapport au poids total de mélange- maître) Charge ignifugeante 4,0 Mastertek 372217 de chez Campine (charges ignifugeantes sous forme de mélange maître (polyéthylène), 75% en poids de charges ignifugeantes par rapport au poids total du mélange-maître) Tableau 2 5 Les première et deuxième couches formant la deuxième gaine de protection détaillées dans les tableaux 1 et 2 respectivement sont extrudées à l'aide d'une extrudeuse monovis (Diamètre(D)/Longueur monovis : 100/24D), avec un profil de température classique allant de 180°C à 240°C. 3048812 14 L'extrusion des première et deuxième couches formant la deuxième gaine peut s'effectuer autour d'un câble électrique comprenant par exemple les éléments 1 à 6 tels que décrits dans la figure 1. Elle peut se faire en extrudant de façon concomitante (i.e. par coextrusion) les couches 7a et 7b. 5 Les épaisseurs formées dans cet exemple de réalisation sont les suivantes : 0,6 mm d'épaisseur pour la première couche de la deuxième gaine, et 1,8 mm pour la deuxième couche de la deuxième gaine. 10 REVENDICATIONS1. Câble électrique comprenant : - au moins un conducteur électrique allongé (1) entouré par une couche électriquement isolante (3), - une première gaine polymérique de protection (6) entourant la couche électriquement isolante, caractérisé en ce que le câble électrique comprend en outre une deuxième gaine polymérique de protection (7) entourant la première gaine polymérique de protection (6). 2. Câble selon la revendication 1, caractérisé en ce que la deuxième gaine de protection (7) comprend une première couche polymérique (7a) entourée par une deuxième couche polymérique (7b). 3. Câble selon la revendication 2, caractérisé en ce que la première couche (7a) comprend au moins un premier polymère d'oléfine. 4. Câble selon la revendication 3, caractérisé en ce que le premier polymère d'oléfine a une densité strictement inférieure à 0,935 g/cm3. 5. Câble selon la revendication 3 ou 4, caractérisé en ce que le premier polymère d'oléfine a un MFI allant de 0,1 à 5,0 g/10min. 6. Câble selon l'une quelconque des revendications 3 à 5, caractérisé en ce que la première couche (7a) comprend plus de 50% en poids du premier polymère d'oléfine, de préférence au moins 70% en poids du premier polymère d'oléfine, par rapport au poids total de la première couche. 7. Câble selon l'une quelconque des revendications 2 à 6, caractérisé en ce que la première couche (7a) comprend en outre au moins un agent lubrifiant. 8. Câble selon la revendication 7, caractérisé en ce que l'agent lubrifiant est choisi parmi un polysiloxane, un acide gras ou un de ses dérivés, et un de leurs mélanges. 3048812 16 9. Câble selon l'une quelconque des revendications 3 à 8, caractérisé en ce que la deuxième couche (7b) comprend au moins un deuxième polymère d'oléfine, différent du premier polymère d'oléfine. 10. Câble selon la revendication 9, caractérisé en ce que le deuxième 5 polymère d'oléfine a une densité supérieure ou égale à 0,935 g/cm3. 11.Câble selon la revendication 9 ou 10, caractérisé en ce que le deuxième polymère d'oléfine a un MFI allant de 0,1 à 5,0 g/10min. 12.Câble selon l'une quelconque des revendications 9 à 11, caractérisé en ce que la deuxième couche (7b) comprend plus de 50% en poids du 10 deuxième polymère d'oléfine, de préférence au moins 70% en poids du deuxième polymère d'oléfine, par rapport au poids total de la deuxième couche. 13.Câble selon l'une quelconque des revendications précédentes, caractérisé en ce que la première gaine de protection (6) comprend au 15 moins deux couches. 14.Câble selon l'une quelconque des revendications précédentes, caractérisé en ce que le câble électrique comprend en outre : - une première couche semi-conductrice (2) entourant le conducteur électrique allongé (1), et étant entourée par la couche électriquement 20 isolante (3), - une deuxième couche semi-conductrice (4) entourant la couche électriquement isolante (3), - un écran métallique (5) entourant la deuxième couche semiconductrice (4), la première gaine de protection (6) entourant l'écran 25 métallique (5). 15.Dispositif électrique comprenant au moins deux câbles électriques selon l'une quelconque des revendications précédentes, les câbles électriques du dispositif électrique étant torsadés entre eux.